(57)【要約】      （修正有）【課題】基材層に延伸ＰＥＴシートを用いながらも、シーラント層を無延伸ＰＥＴシートとすることでリサイクル可能な袋容器を提供する。【解決手段】袋容器は、多層のシート材料１００ｓからなり、前記シート材料は、シーラント層を形成する無延伸ＰＥＴ層１０２と、前記無延伸ＰＥＴ層に重ねられ、基材層を形成する延伸ＰＥＴ層１０４とを備え、前記無延伸ＰＥＴ層と前記延伸ＰＥＴとは、熱ラミネーション加工により積層されていることを特徴とする。また、前記延伸ＰＥＴ層は、前記基材層を形成するとともに、前記無延伸ＰＥＴ層に積層される面と反対側の面にインクが印刷される装飾層１０６を構成してもよく、前記インクは前記延伸ＰＥＴ層から除去されてもよい。【選択図】図３
2020183252.tif 000002
【特許請求の範囲】
【請求項１】
多層のシート材料からなる袋容器であって、
前記シート材料は、シーラント層を形成する無延伸ＰＥＴ層と、前記無延伸ＰＥＴ層に重ねられ、基材層を形成する延伸ＰＥＴ層とを備え、
前記無延伸ＰＥＴ層と前記延伸ＰＥＴ層とは、熱ラミネーション加工により積層される、袋容器。
【請求項２】
前記無延伸ＰＥＴ層はＡＰＥＴ層である、請求項１に記載の袋容器。
【請求項３】
前記無延伸ＰＥＴ層は、グリコール変性ポリエチレンテレフタレートとＡＰＥＴとを混合して成形されるＰＥＴ層である、請求項１に記載の袋容器。
【請求項４】
前記延伸ＰＥＴ層は、前記基材層を形成するとともに、前記無延伸ＰＥＴ層に積層される面と反対側の面にインクが印刷される装飾層を構成する、請求項１〜３のいずれかに記載の袋容器。
【請求項５】
前記インクは前記延伸ＰＥＴ層から除去される、請求項４に記載の袋容器。
【請求項６】
多層のシート材料からなる袋容器であって、
前記シート材料は、シーラント層を形成する無延伸ＰＥＴ層と、前記無延伸ＰＥＴ層に重ねられ、装飾層を形成する延伸ＰＥＴ層とを備え、
前記延伸ＰＥＴ層は、前記無延伸ＰＥＴ層に積層される面にインクが印刷されており、
前記無延伸ＰＥＴ層は、前記延伸ＰＥＴ層に中間層を介して重ねられ、
前記中間層は、前記無延伸ＰＥＴ層に残存することなく、前記無延伸ＰＥＴ層と前記延伸ＰＥＴ層とを剥離可能に結合する、袋容器。
【請求項７】
前記無延伸ＰＥＴ層はＡＰＥＴ層である、請求項６に記載の袋容器。
【請求項８】
前記無延伸ＰＥＴ層は、グリコール変性ポリエチレンテレフタレートとＡＰＥＴとを混合して成形されるＰＥＴ層である、請求項６に記載の袋容器。
【請求項９】
前記無延伸ＰＥＴ層と前記延伸ＰＥＴ層とは熱ラミネーション加工により積層されている、請求項６〜８のいずれかに記載の袋容器。
【請求項１０】
前記無延伸ＰＥＴ層と前記延伸ＰＥＴ層とは接着剤加工により積層されている、請求項６〜８のいずれかに記載の袋容器。
【請求項１１】
シーラント層を形成する無延伸ＰＥＴ層と、基材層を形成するとともにインクが印刷されて装飾層を構成する延伸ＰＥＴ層とが積層された多層のシート材料から形成される袋容器において、
前記無延伸ＰＥＴ層を前記延伸ＰＥＴ層から剥がす分離工程と、
分離した前記無延伸ＰＥＴ層を再利用する袋容器のリサイクル工程とを含む、リサイクル方法。
【請求項１２】
熱ラミネーション加工により無延伸ＰＥＴ層と延伸ＰＥＴ層とが積層された多層のシート材料から形成されている袋容器において、
前記シート材料を分離することなくそのまま再利用するリサイクル工程を含む、リサイクル方法。
【請求項１３】
熱ラミネーション加工により無延伸ＰＥＴシートと延伸ＰＥＴシートとが積層された多層のシート材料から形成され、前記延伸ＰＥＴシートは前無延伸ＰＥＴシートに積層される面と反対側の面にインクが印刷されている袋容器において、
前記延伸ＰＥＴシートからインクを除去する除去工程と、
インクを除去された前記シート材料を再利用するリサイクル工程とを含む、リサイクル方法。
【請求項１４】
前記除去工程は、前記延伸ＰＥＴ層と前記インクとの間に洗浄剤を浸透させる浸透ステップと、前記インクを前記延伸ＰＥＴ層から剥離させる剥離ステップとを含む、請求項１３に記載のリサイクル方法。
【請求項１５】
シーラント層を形成する無延伸ＰＥＴシートと基材層を形成する延伸ＰＥＴシートとが積層された多層のシート材料を形成するラミネート方法であって、
前記延伸ＰＥＴシートと前記無延伸ＰＥＴシートとを準備する準備工程と、
前記準備工程の後に、前記延伸ＰＥＴシートと前記無延伸ＰＥＴシートとを熱ラミネートする熱ラミネート工程とを含み、
前記熱ラミネート工程は、前記延伸ＰＥＴシート側から加熱して前記無延伸ＰＥＴシートと積層する、ラミネート方法。
【請求項１６】
前記無延伸ＰＥＴシートはＡＰＥＴシートである、請求項１５に記載のラミネート方法。
【請求項１７】
前記無延伸ＰＥＴシートは、グリコール変性ポリエチレンテレフタレートとＡＰＥＴとを混合して成形されるＰＥＴシートである、請求項１６に記載のラミネート方法。
【請求項１８】
前記延伸ＰＥＴシートが、前記基材層を形成するとともに装飾層を構成し、
前記準備工程は、インクを印刷された前記延伸ＰＥＴシートを準備するステップを含む、請求項１５〜１７のいずれかに記載のラミネート方法。
【請求項１９】
無延伸ＰＥＴシートと、前記無延伸ＰＥＴシートに積層される延伸ＰＥＴシートとを備える多層のシート材料からなる袋容器であって、
前記シート材料は、前記無延伸ＰＥＴシートをシーラント層、前記延伸ＰＥＴシートを基材層として積層され、
前記無延伸ＰＥＴシートは、前記シーラント層となる内側に、嵌合部と、前記嵌合部に嵌合する被嵌合部とを形成され、
前記嵌合部と前記被嵌合部とが嵌合することによりチャックされる、袋容器。
【請求項２０】
前記無延伸ＰＥＴシートはＡＰＥＴシートである、請求項１９に記載の袋容器。
【請求項２１】
前記無延伸ＰＥＴシートは、グリコール変性ポリエチレンテレフタレートとＡＰＥＴとを混合して成形されるＰＥＴシートである、請求項１９に記載の袋容器。
【請求項２２】
無延伸ＰＥＴシートと、前記無延伸ＰＥＴシートに積層される延伸ＰＥＴシートとを備える多層のシート材料からなる袋容器であって、
前記シート材料は、前記無延伸ＰＥＴシートをシーラント層、前記延伸ＰＥＴシートを基材層として積層され、
前記無延伸ＰＥＴシートは、袋容器の開口と略並行に延在する少なくとも１つの折目部とを備え、
前記折目部を折り曲げることにより開口を閉鎖する、袋容器。
【請求項２３】
前記無延伸ＰＥＴシートはＡＰＥＴシートである、請求項２２に記載の袋容器。
【請求項２４】
前記無延伸ＰＥＴシートは、グリコール変性ポリエチレンテレフタレートとＡＰＥＴとを混合して成形されるＰＥＴシートである、請求項２２に記載の袋容器。
【請求項２５】
無延伸ＰＥＴシートと、前記無延伸ＰＥＴシートに積層される延伸ＰＥＴシートとを備える多層のシート材料からなる袋容器であって、
前記シート材料は、前記無延伸ＰＥＴシートをシーラント層、前記延伸ＰＥＴシートを基材層として積層され、
前記シート材料は点字部を備える、袋容器。
【請求項２６】
前記無延伸ＰＥＴシートはＡＰＥＴシートである、請求項２５に記載の袋容器。
【請求項２７】
前記無延伸ＰＥＴシートは、グリコール変性ポリエチレンテレフタレートとＡＰＥＴとを混合して成形されるＰＥＴシートである、請求項２５に記載の袋容器。
【発明の詳細な説明】
【技術分野】
【０００１】
本発明は、袋容器、リサイクル方法、ラミネート方法に関する。
【背景技術】
【０００２】
近年、地球環境への配慮からリサイクルへの関心が高まっている。リサイクルの中でもプラスチックのリサイクルに関しては、その大本が石油などの有限の資源によるもので、プラスチックの廃棄物を再び資源として活用することができれば、資源確保、廃棄物処理の両面で課題の解決に貢献すると考えられ、長年に亘りリサイクル技術開発が進められてきた。
【０００３】
そのようなプラスチックのリサイクルには、大きく分けて、廃プラスチックをチップ片に粉砕したのちペレットに加工し、プラスチックの原材料として再利用するマテリアルリサイクル、廃プラスチックを化学的に分解して化学製品の原料として再利用するケミカルリサイクル、廃棄物を焼却処理する際に発生するエネルギーを回収・利用するサーマルリサイクルがある。
【０００４】
そのようなプラスチックのリサイクル方法として、例えば、特許文献１に示すような廃棄袋の再生方法が開発されている。この再生方法では、使用済みのプラスチック製の袋を破砕機に投入し、破砕してチップ片とする。そして、そのチップ片を洗浄し、分別装置に投入して分別したチップ片のみを脱水機に投入し、チップ片に付着している水分を完全に除去する。その後、脱水されたチップ片をタンクに貯留した後、造粒機に投入してプラスチック製の袋製造用のペレットに加工する。
【０００５】
こうして、廃棄袋がペレットにリサイクルされ、再び、プラスチック製の袋の材料となる。このようなプラスチック製の袋容器はリサイクルの際に異物が混入するとリサイクルが不可能になるため、リサイクルするプラスチック袋は、接着剤を用いることなく、熱溶着により形成されたプラスチックシートから製造されたものに限られる。
【０００６】
ところで、プラスチックの袋の材料としては、ポリエチレン（ＰＥ）、ポリプロピレン（ＰＰ）、ポリ塩化ビニル（ＰＶＣ）、ポリエチレンテレフタレート（ＰＥＴ）等の種々の材料があり、それぞれの材料により柔軟性、透明性、熱溶着性（ヒートシール性）、装飾性（印刷性）等の特性が異なり、一般的に、これらの材料からなる単層または多層のシートを成形して袋容器は形成される。
【０００７】
プラスチック製の袋では、袋容器に求められる機能に応じてシートを構成する材料が選択される。そして袋容器は、単層や多層の層構成を有するシートを切断、折り曲げ、接着等して形成される。また、接着方法は、熱溶着（ヒートシール）や、接着剤による接着などがあり、袋容器の機能にあわせて適宜選択される。
【０００８】
このようなプラスチックシートを形成する材料として、例えば、ＣＰＰシートと称される無延伸ＰＰシートは、透明で、ヒートシール性が高く、熱溶着加工が可能である。一方、ＯＰＥＴシートと称される延伸ＰＥＴシートは、透明で、印刷加工などを行いやすく装飾性に優れるが、ヒートシール性に劣り熱溶着には不向きである。また、ＡＰＥＴシートと称され、非晶性で未配向のＰＥＴシートもあり、ヒートシール性、折目加工等に優れたＰＥＴシートもある。
【０００９】
そこで、例えば、このＣＰＰフィルムとＯＰＥＴフィルムとを接着材等で積層し、装飾性に優れた熱溶着可能な多層シートを形成し、ＣＰＰフィルムをシーラント層として熱溶着して透明な袋容器を作成することができる。
【先行技術文献】
【特許文献】
【００１０】
【特許文献１】特開２０００−２９６５２０号公報
【特許文献２】特開平９−２１６２２６号公報
【発明の概要】
【発明が解決しようとする課題】
【００１１】
しかし、プラスチックの材料をリサイクルしようとするときに、種類の異なるプラスチックが含まれると、特許文献２に記載の廃棄プラスチックの比重分離方法にも示されるように、プラスチックの種類ごとに分別する必要があった。したがって、ＯＰＥＴなどの延伸フィルムを基材層とした場合に、ＰＥＴ以外の材料を用いてシートを形成すると、リサイクルの際には異素材を分離する必要があり、リサイクルが困難となっていた。
【００１２】
また、多層シートを形成する際に層間接着に接着剤を用いた場合は、再生されるプラスチックに接着剤が混入することは望ましくないためリサイクルの前に接着剤を除去する必要があり、リサイクルを困難にしていた。
【００１３】
そこで、本発明は、上記のような課題を解決することを目的に、基材層に延伸フィルムを用いながらも、シーラント層を無延伸フィルムとすることでリサイクル可能な袋容器を提供する。
【課題を解決するための手段】
【００１４】
本発明に係る袋容器は、多層のシート材料からなる袋容器であって、前記シート材料は、シーラント層を形成する無延伸ＰＥＴ層と、前記無延伸ＰＥＴ層に重ねられ、基材層を形成する延伸ＰＥＴ層とを備え、前記無延伸ＰＥＴ層と前記延伸ＰＥＴ層とは、熱ラミネーション加工により積層されていることを特徴とする。
【００１５】
前記無延伸ＰＥＴ層は、例えばＡＰＥＴ層とすることができる。また、上述の袋容器の無延伸ＰＥＴ層は、グリコール変性ポリエチレンテレフタレートとＡＰＥＴとを混合して成形されるＰＥＴ層とするとよい。無延伸ＰＥＴ層をグリコール変性ポリエチレンテレフタレートとＡＰＥＴとを混合して成形されるＰＥＴ層とした場合、リサイクル可能としつつ、これに加えてシール性の低下を抑制して良好な熱溶着を実現した袋容器を提供することができる。
【００１６】
また、前記延伸ＰＥＴ層は、前記基材層を形成するとともに、前記無延伸ＰＥＴ層に積層される面と反対側の面にインクが印刷される装飾層を構成してもよく、前記インクは前記延伸ＰＥＴ層から除去されてもよい。
【００１７】
これらの袋容器によれば、無延伸ＰＥＴ層をシーラント層として熱溶着し、延伸ＰＥＴ層を基材層又は基材層としての装飾層として袋容器が形成される。この袋容器において、層間接着に接着剤を用いず、熱ラミネーション加工により無延伸ＰＥＴ層と延伸ＰＥＴ層とが積層されている。これにより、接着剤が袋容器を構成するシートに用いられることがなく、袋容器のリサイクルが容易となる。
【００１８】
また、延伸ＰＥＴ層と無延伸ＰＥＴ層とを分離し、無延伸ＰＥＴ層だけをリサイクルすることもできる。これらのように、この袋容器によれば、装飾層に延伸ＰＥＴ層を用いながらも、シーラント層を無延伸ＰＥＴ層とすることでリサイクル可能な袋容器を提供することができる。
【００１９】
さらに、延伸ＰＥＴ層にインクが印刷されるとき、印刷されたインクは、リサイクルを不能にするが、無延伸ＰＥＴ層に積層される面と反対側の面に印刷されているため、化学薬品等を露出した面に直接反応させて延伸ＰＥＴ層からリサイクル前に除去することができる。これにより、多層シートは、接着剤もインクも含まないため、リサイクルが容易となる。
【００２０】
または、延伸ＰＥＴ層からインクを除去しない場合であっても、延伸ＰＥＴ層と無延伸ＰＥＴ層を分離し、無延伸ＰＥＴ層だけをリサイクルすることもできる。したがって、この袋容器によれば、装飾層に延伸ＰＥＴ層を用いながらも、シーラント層を無延伸ＰＥＴ層とすることでリサイクル可能な袋容器を提供することができる。
【００２１】
上述のとおり、無延伸ＰＥＴ層をシーラント層とした場合、接着剤を用いることなく熱溶着（ヒートシール）により袋容器として成形することができる。ここで、無延伸ＰＥＴ層をＡＰＥＴ層として、ＡＰＥＴ層と延伸ＰＥＴ層（例えばＯＰＥＴ層)とを熱ラミネーション加工によりシート材として成形するに際し、熱履歴が加えられる。また、ＡＰＥＴ層と延伸ＰＥＴ層とがシート材として成形された後に袋容器として成形される際、さらに熱溶着（ヒートシール）が行われる。
【００２２】
ここで、シート材を袋容器に成形する際、シール性（ヒートシール性）が低下することが発見された。このようなシール性低下の問題は、熱ラミネーション加工の際の熱履歴によるものであると推測される。このようなシール性低下の問題の改善について、本発明の発明者がさらに検討したところ、無延伸ＰＥＴ層を、ＡＰＥＴとグリコール変性ポリエチレンテレフタレート（いわゆるＧＰＥＴ）とを混合して成形されるＰＥＴ層とすれば、リサイクル可能としつつ、さらに熱履歴によるシール性低下の問題を改善することができるとの知見に至った。
【００２３】
そのため、本発明の袋容器は、前記無延伸ＰＥＴ層が、グリコール変性ポリエチレンテレフタレートとＡＰＥＴとを混合して成形されるＰＥＴ層とするとよい。これにより、本発明の袋容器は、リサイクル可能としつつ、シール性の低下を抑制して良好な熱溶着を実現することができる。
【００２４】
本発明に係る他の袋容器は、多層のシート材料からなる袋容器であって、前記シート材料は、シーラント層を形成する無延伸ＰＥＴ層と、前記無延伸ＰＥＴ層に重ねられ、装飾層を形成する延伸ＰＥＴ層とを備え、前記延伸ＰＥＴ層は、前記無延伸ＰＥＴ層に積層される面にインクが印刷されており、前記無延伸ＰＥＴ層は、前記延伸ＰＥＴ層に中間層を介して重ねられ、前記中間層は、前記無延伸ＰＥＴ層に残存することなく、前記無延伸ＰＥＴ層と前記延伸ＰＥＴ層とを剥離可能に結合することを特徴とする。
【００２５】
この袋容器では、無延伸ＰＥＴ層をシーラント層として熱溶着し、延伸ＰＥＴ層を装飾層として袋容器が形成される。この袋容器において、無延伸ＰＥＴ層は、前記延伸ＰＥＴ層に積層される面に、前記無延伸ＰＥＴ層に残存することなく、前記無延伸ＰＥＴ層と前記延伸ＰＥＴ層とを剥離可能に中間層が形成されているため、無延伸ＰＥＴ層と延伸ＰＥＴ層とを剥離しても、無延伸ＰＥＴ層にインクおよび中間層の材料が残ることはない。
【００２６】
そのため、この袋容器は、無延伸ＰＥＴ層から延伸ＰＥＴ層を剥離して、インクの残らない無延伸ＰＥＴ層をリサイクルすることができる。したがって、この袋容器によれば、装飾層に延伸ＰＥＴ層を用いながらも、シーラント層を無延伸ＰＥＴ層とすることでリサイクル容易な袋容器を提供することができる。
【００２７】
上述の袋容器は、無延伸ＰＥＴ層を、ＡＰＥＴ層とすることができる。また、上述の袋容器の無延伸ＰＥＴ層は、グリコール変性ポリエチレンテレフタレートとＡＰＥＴとを混合して成形されるＰＥＴ層とするとよい。無延伸ＰＥＴ層をグリコール変性ポリエチレンテレフタレートとＡＰＥＴとを混合して成形されるＰＥＴ層とした場合、リサイクル可能としつつ、これに加えてシール性の低下を抑制して良好な熱溶着を実現した袋容器を提供することができる。
【００２８】
前記無延伸ＰＥＴ層と前記延伸ＰＥＴ層とは、接着剤を用いずに、熱ラミネーション加工により積層されていてもよい。そのようにすれば、無延伸ＰＥＴ層から延伸ＰＥＴ層を簡易に剥離でき、インクの残らない無延伸ＰＥＴ層を分離して、無延伸ＰＥＴ層のみリサイクルすることが可能になる。
【００２９】
前記無延伸ＰＥＴ層と前記延伸ＰＥＴ層とは接着剤加工により積層されていてもよい。そのようにすれば、無延伸ＰＥＴ層と延伸ＰＥＴ層、印刷層および接着剤層との間にはコーティング層が介在しているため、無延伸ＰＥＴ層と延伸ＰＥＴ層とを剥離しても、無延伸ＰＥＴ層に接着剤が残ることはない。これにより、インクおよび接着剤の残らない無延伸ＰＥＴ層を分離して、無延伸ＰＥＴのみをリサイクルすることが可能になる。
【００３０】
本発明に係る袋容器のリサイクル方法は、シーラント層を形成する無延伸ＰＥＴシートと、基材層を形成するとともにインクが印刷されて装飾層を構成する延伸ＰＥＴシートとが積層された多層のシート材料から形成される袋容器において、前記無延伸ＰＥＴシートを前記延伸ＰＥＴシートから剥がす分離工程と、分離した前記無延伸ＰＥＴシートを再利用する袋容器のリサイクル工程とを含むことを特徴とする。
【００３１】
この袋容器のリサイクル方法によれば、分離工程により、インクを印刷されていない延伸ＰＥＴシート又はインクを印刷された延伸ＰＥＴシートが無延伸ＰＥＴシートから剥がされ、無延伸ＰＥＴシートをリサイクルすることができる。したがって、この袋容器によれば、基材層又は基材層としての装飾層に延伸ＰＥＴシートを用いながらも、シーラント層を無延伸ＰＥＴシートとするリサイクル容易な袋容器を提供することができる。
【００３２】
上述のリサイクル方法に係る袋容器は、無延伸ＰＥＴシートを、ＡＰＥＴシートとすることができる。
【００３３】
本発明に係る袋容器のリサイクル方法は、熱ラミネーション加工により無延伸ＰＥＴシートと延伸ＰＥＴシートとが積層された多層のシート材料から形成されている袋容器において、前記シート材料をそのまま再利用するリサイクル工程を含むことを特徴とする。
【００３４】
上述のリサイクル方法に係る袋容器は、無延伸ＰＥＴシートを、ＡＰＥＴシートとすることができ、この無延伸ＰＥＴシートは、ヒートシール可能なＰＥＴシートを含んでもよい。
【００３５】
この袋容器のリサイクル方法によれば、同じポリエチレンテレフタレート（ＰＥＴ）を原料とする無延伸ＰＥＴシートと延伸ＰＥＴシートとを再生し、かつ、これらはポリエチレンテレフタレート（ＰＥＴ）以外の材料を用いずに、熱ラミネーション加工により積層されているため、単一の原料により構成される袋容器から、同じ単一の原料へとリサイクルすることができる。したがって、この袋容器によれば、シーラント層を有する多層のシート材料から形成されていながらも、リサイクル容易な袋容器を提供することができる。
【００３６】
本発明に係る袋容器のリサイクル方法は、熱ラミネーション加工により無延伸ＰＥＴシートと延伸ＰＥＴシートとが積層されたシート材料から形成され、前記ＯＰＥＴは前記無延伸ＰＥＴシートに積層される面と反対側の面にインクが印刷されている袋容器において、前記延伸ＰＥＴシートからインクを除去する除去工程と、インクを除去された前記シート材料を再利用するリサイクル工程とを含むことを特徴とする。
【００３７】
この袋容器のリサイクル方法によれば、無延伸ＰＥＴシートをシーラント層として熱溶着し、延伸ＰＥＴシートを装飾層として形成された袋容器において、延伸ＰＥＴシートに印刷されたインクは、リサイクルを不能にするが、無延伸ＰＥＴシートに積層される面と反対側の面に印刷されているため、化学薬品等を露出した面に直接反応させて延伸ＰＥＴシートからリサイクル前に除去することができる。これにより、多層シートは、接着剤を含まず、インクも除去されるため、袋容器をそのままリサイクルすることができる。したがって、この袋容器によれば、装飾層に延伸ＰＥＴシートを用いながらも、シーラント層を無延伸ＰＥＴシートとすることでリサイクル容易な袋容器を提供することができる。
【００３８】
上述のリサイクル方法に係る袋容器は、無延伸ＰＥＴシートを、ＡＰＥＴシートとすることができる。
【００３９】
また、前記除去工程は、前記延伸ＰＥＴシートと前記インクとの間に洗浄剤を浸透させる浸透ステップと、前記インクを前記延伸ＰＥＴシートから剥離させる剥離ステップとを含んでもよい。
【００４０】
すなわち、前記浸透ステップによって前記インクが前記延伸ＰＥＴシートから剥離するための準備を行うことにより、より容易に袋容器のリサイクルを可能とする。
【００４１】
しかも、前記浸透ステップと前記剥離ステップとを分離させることにより、例えば各ステップで異なる溶液を使用することができ、それぞれのステップで溶液を再利用することができる。
【００４２】
本発明に係る多層シートのラミネート方法は、シーラント層を形成する無延伸ＰＥＴシートと基材層を形成する延伸ＰＥＴシートとが積層されたシート材料を形成するラミネート方法であって、前記延伸ＰＥＴシートと前記無延伸ＰＥＴシートとを準備する準備工程と、前記準備工程の後に、前記延伸ＰＥＴシートと前記無延伸ＰＥＴシートとを熱ラミネートする熱ラミネート工程とを含み、前記熱ラミネート工程は、前記延伸ＰＥＴシート側から加熱して前記無延伸ＰＥＴシートと積層することを特徴とする。
【００４３】
上述の多層シートのラミネート方法の無延伸ＰＥＴシートは、ＡＰＥＴシートとすることができる。
【００４４】
また、前記延伸ＰＥＴシートが、前記基材層を形成するとともに装飾層を構成し、前記準備工程は、インクを印刷された前記延伸ＰＥＴシートを準備するステップを含んでもよい。
【００４５】
この多層シートのラミネート方法によれば、シーラント層を形成する無延伸ＰＥＴシートと基材層又は基材層としての装飾層を形成する延伸ＰＥＴシートとが熱ラミネートにより積層されて、多層のシート材料が形成される。ここで、本願発明者は、熱ラミネート工程において、シーラント層を形成する無延伸ＰＥＴシート側を加熱してラミネートすると、ラミネートされた多層のシート材料において、無延伸ＰＥＴシートをヒートシールしようとした場合にシール強度が低下することを発見した。
【００４６】
したがって、熱ラミネート工程において、無延伸ＰＥＴシート側から加熱することなく、延伸ＰＥＴシート側から加熱することで、シール強度の低下を抑制した多層のシート材料を形成することができ、このシート材料により、ヒートシール加工による袋容器を製造することにより、基材層又は基材層としての装飾層に延伸ＰＥＴシートを用いながらも、シーラント層を無延伸ＰＥＴシートとするリサイクル容易な袋容器を提供することができる。
【００４７】
本発明に係る袋容器は、無延伸ＰＥＴシートと、前記無延伸ＰＥＴシートに積層される延伸ＰＥＴシートとを備える多層のシート材料からなる袋容器であって、前記シート材料は、前記無延伸ＰＥＴシートをシーラント層、前記延伸ＰＥＴシートを基材層とし、前記無延伸ＰＥＴシートは、シーラント層となる内側に、嵌合部と、前記嵌合部に嵌合する被嵌合部とを形成され、前記嵌合部と前記被嵌合部とが嵌合することによりチャックされることを特徴とする。
【００４８】
この袋容器は、無延伸ＰＥＴシートに設けられた嵌合部と被嵌合部とが嵌合することによりチャックにより封止可能である。嵌合部と被嵌合部は、少なくとも無延伸ＰＥＴ層との境界を、ＰＥＴ材料を主とする材料により作製され、またはシート材料に直接加工することにより、異素材を無延伸ＰＥＴシートに取り付けることなく、無延伸ＰＥＴシートに形成されている。そのため、無延伸ＰＥＴシートは、嵌合部と被嵌合部を備えたままリサイクルすることができる。したがって、基材層に延伸ＰＥＴシートを用いながらも、シーラント層を無延伸ＰＥＴシートとするリサイクル容易な袋容器を提供することができる。
【００４９】
上述の袋容器は、無延伸ＰＥＴシートを、ＡＰＥＴシートとすることができる。また、上述の袋容器は、無延伸ＰＥＴシートを、グリコール変性ポリエチレンテレフタレートとＡＰＥＴとを混合して成形されるＰＥＴシートとするとよい。無延伸ＰＥＴシートをグリコール変性ポリエチレンテレフタレートとＡＰＥＴとを混合して成形されるＰＥＴシートとした場合、リサイクル可能としつつ、シール性の低下を抑制して良好な熱溶着を実現した袋容器を提供することができる。
【００５０】
本発明に係る袋容器は、無延伸ＰＥＴシートと、前記無延伸ＰＥＴシートに積層される延伸ＰＥＴシートとを備える多層のシート材料からなる袋容器であって、前記シート材料は、前記無延伸ＰＥＴシートをシーラント層、前記延伸ＰＥＴシートを基材層とし、前記無延伸ＰＥＴシートは、袋容器の開口と略並行に延在する少なくとも１つの折目部とを備え、前記折目部を折り曲げることにより開口を閉鎖することを特徴とする。
【００５１】
この袋容器は、無延伸ＰＥＴシートに設けられた折目部に沿って袋容器を開口側から折り曲げることにより、開口を封鎖することができる。無延伸ＰＥＴシートは、罫線加工が可能であるため、折り曲げることができ、さらに、ホールド性に優れるため、折り曲げられた状態を維持することができる。
【００５２】
上述の袋容器は、無延伸ＰＥＴシートを、ＡＰＥＴシートとすることができる。また、上述の袋容器は、無延伸ＰＥＴシートを、グリコール変性ポリエチレンテレフタレートとＡＰＥＴとを混合して成形されるＰＥＴシートとするとよい。無延伸ＰＥＴシートをグリコール変性ポリエチレンテレフタレートとＡＰＥＴとを混合して成形されるＰＥＴシートとした場合、リサイクル可能としつつ、シール性の低下を抑制して良好な熱溶着を実現した袋容器を提供することができる。
【００５３】
本発明に係る袋容器は、無延伸ＰＥＴシートと、前記無延伸ＰＥＴシートに積層される延伸ＰＥＴシートとを備える多層のシート材料からなる袋容器であって、前記シート材料は、前記無延伸ＰＥＴシートをシーラント層、前記延伸ＰＥＴシートを基材層として積層され、前記シート材料は点字部を備える。
【００５４】
この袋容器によれば、シート材料が主にＰＥＴ材料で形成されているため、ＰＥＴ材料のホールド性を利用して、点字部を確実に形成することができる。したがって、この袋容器は、シート材料が点字部を備えるため、点字による情報を伝達することができる。
【００５５】
上述の袋容器は、無延伸ＰＥＴシートを、ＡＰＥＴシートとすることができる。また、上述の袋容器は、無延伸ＰＥＴシートを、グリコール変性ポリエチレンテレフタレートとＡＰＥＴとを混合して成形されるＰＥＴシートとするとよい。無延伸ＰＥＴシートをグリコール変性ポリエチレンテレフタレートとＡＰＥＴとを混合して成形されるＰＥＴシートとした場合、リサイクル可能としつつ、シール性の低下を抑制して良好な熱溶着を実現した袋容器を提供することができる。
【発明の効果】
【００５６】
本発明によれば、基材層又は基材層としての装飾層に延伸ＰＥＴフィルムを用いながらも、シーラント層を無延伸ＰＥＴフィルムとすることでリサイクル可能な袋容器を提供することができる。
【図面の簡単な説明】
【００５７】
【図１】本発明の実施形態に係る第１の袋容器を示す斜視図であり、（Ａ）は底面部を下側にした状態、（Ｂ）は底面部を上側にした状態を示す。
【図２】図１に示す袋容器を展開した展開図である。
【図３】図１に示す袋容器のシート材料の層構成を示す拡大斜視図である。
【図４】本発明の実施形態に係る第２の袋容器を形成するシート材料の層構成を示す拡大斜視図である。
【図５】本発明の実施形態に係る第３の袋容器を形成するシート材料の層構成を示す拡大斜視図である。
【図６】本発明の実施形態に係る第４の袋容器を示す斜視図である。
【図７】本発明の実施形態に係る第５の袋容器を示す斜視図であり、（Ａ）は開口を開いた状態、（Ｂ）は開口を閉じた状態を示す。
【図８】本発明の実施形態に係る第６の袋容器を示す斜視図である。
【図９】本発明の実施形態に係る第７の袋容器を形成するシート材料の層構成を示す拡大斜視図である。
【図１０】本発明の実施形態に係る第８の袋容器を形成するシート材料の層構成を示す拡大斜視図である。
【図１１】本発明の実施形態に係る第９の袋容器を形成するシート材料の層構成を示す拡大斜視図である。
【図１２】本発明の実施形態に係る第１のリサイクル方法を示すフロー図である。
【図１３】本発明の実施形態に係る第２のリサイクル方法を示すフロー図である。
【図１４】本発明の実施形態に係るラミネートシステムを示す概略図である。
【図１５】本発明の実施形態に係るラミネート方法を示すフロー図である。
【発明を実施するための形態】
【００５８】
［第１の袋容器］
【００５９】
本発明の実施形態に係る第１の袋容器１００について図１〜３を用いて説明する。袋容器１００は、角底袋の一形態であるボックスパウチ（登録商標）である。ボックスパウチ（登録商標）は、例えば、２つのローラシートを切断、折り曲げ加工および熱溶着加工（ヒートシール）等して形成できる。なお、図３は、説明を容易にするために、厚さを誇張して示されている。
【００６０】
袋容器１００は、図１および図２に示すように、袋容器１００の一対の正面部１２０が対向し、底面部１４０が、両正面部１２０の下端から連続して両正面部１２０の下端を繋ぎ、一対の側面部１６０が、両正面部１２０の側端から連続し、両正面部１２０の側端を繋ぐように形成される。袋容器１００の底面部１４０および側面部１６０は、ガゼット部（マチ）として機能する。
【００６１】
なお、ボックスパウチ（登録商標）は、正面部１２０を他の形状に形成されていてもよく、例えば、キャラクターの形状に正面部１２０を形成し、正面部１２０の周辺を接合することで、そのキャラクターが直立したような印象を喚起する袋容器１００を形成できる。
【００６２】
正面部１２０と側面部１６０とは、それぞれの周辺が重ね合わされ、熱溶着加工により接合された接合部１８１を備える。また、正面部１２０と底面部１４０とは、それぞれの周辺が重ね合わされ、熱溶着加工により接合された接合部１８２を備える。さらに、側面部１６０と底面部１４０とは、それぞれの周辺が重ね合わされ、熱溶着加工により接合された接合部１８３を備える。
【００６３】
袋容器１００の各接合部１８１、１８２、１８３は、各面部の周辺に形成され、袋容器１００の外側から熱プレス方式により熱溶着加工されている。しかし、各接合部１８１、１８２、１８３は、他の方式により熱溶着加工されてもよい。そのような袋容器１００の製袋を可能とする装置として、例えば、特開２０１１−６７９９７に記載された製袋機がある。
【００６４】
袋容器１００の側面部１６０は、上下方向延びる第１の折目１９１と、第１の折目１９１の途中から分岐するように一の斜下方および他の斜下方に延びる第２の折目１９２とを有し、第１の折目１９１と第２の折目１９２とでＹ字状の折目が形成されている。さらに、底面部１４０は、長手方向に延びる第３の折目１９３を有する。各折目１９１、１９２、１９３は、いわゆる罫線加工がされている。しかし、折目は罫線加工されることなく、折り曲げられていてもよい。
【００６５】
罫線加工されることにより、折目に沿ってシート材料１００ｓを容易に折り曲げることができる。側面部１６０は、第１および第２の折目１９１、１９２に沿って折り曲げられることにより、Ｖ字状に袋容器１００の内側に折り込み可能に形成されており、不使用状態のときに袋容器１００を折り畳み可能とされている。
【００６６】
袋容器１００に使用される各シート材料１００ｓは、図３に示すように、シーラント層を形成するＡＰＥＴ層１０２（無延伸ＰＥＴ層）と、ＡＰＥＴ層１０２に重ねられた基材層を形成するＯＰＥＴ層１０４（延伸ＰＥＴ層）と、ＯＰＥＴ層１０４に重ねられた印刷層１０６とから構成される多層シートである。したがって、シート材料１００ｓは、ＡＰＥＴ層１０２、ＯＰＥＴ層１０４、印刷層１０６の順に重ねられている。なお、本実施形態では、無延伸ＰＥＴ層の一例としてＡＰＥＴ層が採用されたものを示しているが、後述するように無延伸ＰＥＴ層として、グリコール変性ポリエチレンテレフタレート材料とＡＰＥＴ材料とを混合して成形される混合ＡＰＥＴ層７０２を採用してもよい。
【００６７】
シート材料１００ｓは、ＯＰＥＴ層１０４に印刷層１０６となるインクが塗布され、その後、ＡＰＥＴ層１０２と熱ラミネーション加工により重ねられる。これにより、一方の面にＡＰＥＴ層１０２、他方の面に印刷層１０６が露出したシート材料１００ｓが形成される。そして、ＡＰＥＴ層１０２をシーラント層として熱溶着されて袋容器１００が形成され、ＯＰＥＴ層１０４を装飾層としてインクが印刷される。
【００６８】
シーラント層となるＡＰＥＴ層１０２（無延伸ＰＥＴ層）は、無延伸ＰＥＴを材料として約８０μｍの厚みを有する無延伸ＰＥＴシートである。ＰＥＴ材料の融点は２５０〜２８０℃程度℃であるが、無延伸ＰＥＴは、比較的低温で熱溶着可能であることが知られており、熱溶着加工されるシーラント層として用いることができる。また、無延伸ＰＥＴは、透明性に優れ、耐油性、成形加工性、耐薬品性に優れている。本実施形態において、ＰＥＴ材料は、エチレンテレフタレート単位を８０モル％以上含むポリエステルであり、とくにポリエチレンテレフタレートが好ましい。
【００６９】
基材層となり、かつ、装飾層を形成するＯＰＥＴ層１０４（延伸ＰＥＴ層）は、延伸ＰＥＴを材料として１２μｍの厚みを有する延伸ＰＥＴシートである。延伸ＰＥＴは、延伸により薄膜化が容易であり、かつ印刷性に優れる。また、延伸ＰＥＴは、ＰＥＴ材料を成膜後にＸＹの２軸方向に延伸（２軸延伸）することにより、分子が配向して結晶化し、強度と耐熱性を有する。さらに、延伸ＰＥＴシートは、寸法安定性、耐薬品性、光学特性（透明性）などのバランスに優れる。これらにより、ＯＰＥＴ層１０４は、ＡＰＥＴ層１０２が熱溶着加工されるときでも必要な形状が一定に保たれ、このようなシート材料１００ｓの基材層として用いることができる。
【００７０】
印刷層１０６は、装飾層であるＯＰＥＴ層１０４にインクを印刷して形成され、５μｍ程度の厚みを有する。インクは、強アルカリの溶液により剥離し、かつ耐水性を有する。これにより、通常時にはＯＰＥＴ層１０４から剥離することなく、リサイクル等の際に強アルカリ性の溶液により剥離して除去できる。
【００７１】
袋容器１００は、図２に示すように、ＡＰＥＴ層１０２が熱溶着加工されるシーラント層として機能することにより、袋容器１００では、シート材料１００ｓの露出するＡＰＥＴ層同士において熱溶着加工により接合される接合部１８１、１８２、１８３を形成している。
【００７２】
ここで、無延伸ＰＥＴと、延伸ＰＥＴ又は他の合成樹脂とは、溶融温度が異なるため、熱溶着加工が困難となる場合がある。したがって、ＡＰＥＴ層の露出した面同士が直接接合されていることにより、接合部１８１、１８２、１８３は強固に接合されている。
【００７３】
第１の実施形態に係る袋容器１００は、接合部１８１、１８２、１８３を剥がして展開することで複数のシート材料１００ｓに戻すことができ、各シート材料１００ｓは、印刷層１０６であるインクを除去すれば、ＡＰＥＴ層１０２およびＯＰＥＴ層１０４のＰＥＴ材料のみとなり、シート材料１００ｓのままリサイクルが可能になる。
【００７４】
また、第1の実施形態に係る袋容器１００は、インクが印刷されず、シート材料１００ｓが印刷層１０６を含んでいなくともよい。このときは、ＡＰＥＴ層１０２及びＯＰＥＴ層１０４のＰＥＴ材料のみから構成されるため、シート材料１００ｓを分離することなくそのまま再利用することができる。
【００７５】
［第２の袋容器］
【００７６】
次に、本発明の実施形態に係る第２の袋容器２００について図４を用いて説明する。袋容器２００は、第１実施形態に係る袋容器１００と同様のボックスパウチ（登録商標）であり、袋容器２００の材料となるシート材料２００ｓの層構成のみが袋容器１００と異なる。したがって、以下はシート材料２００ｓの層構成のみについて説明する。
【００７７】
袋容器２００に使用される各シート材料２００ｓは、図４に示すように、ＡＰＥＴ層２０２（無延伸ＰＥＴ層）と、ＡＰＥＴ層２０２に重ねられたコーティング層２０８と、コーティング層２０８に重ねられた接着層２１０と、接着層２１０に重ねられた印刷層２０６と、印刷層２０６に重ねられたＯＰＥＴ層２０４（延伸ＰＥＴ層）とからなる。したがって、シート材料２００ｓは、ＡＰＥＴ層２０２、コーティング層２０８、接着層２１０、印刷層２０６、ＯＰＥＴ層２０４の順に重ねられている。
【００７８】
第２の袋容器２００のＡＰＥＴ層２０２（無延伸ＰＥＴ層）は、第１の袋容器１００のＡＰＥＴ層１０２と同様に、無延伸ＰＥＴを材料として約８０μｍの厚みを有する無延伸ＰＥＴシートであり、シーラント層として機能する。
【００７９】
第２の袋容器２００のＯＰＥＴ層２０４（延伸ＰＥＴ層）は、第１の袋容器１００のＯＰＥＴ層１０４と同様に、延伸ＰＥＴを材料として１２μｍの厚みを有する延伸ＰＥＴシートであり、２軸延伸により形成され、基材層として機能する。
【００８０】
印刷層２０６は、ＯＰＥＴ層２０４にインクが印刷されて形成される。インクは、従来よく知られる、合成樹脂用のインクである。第２の袋容器２００においては、リサイクル時にインクの除去が考慮されないため、除去可能なインクに限定されない。印刷層２０６の厚さは、印刷されるインクの塗布量により調整される。
【００８１】
接着層２１０は、ＡＰＥＴ層２０２とＯＰＥＴ層２０４をドライラミネート可能な接着剤から形成される。接着剤としては、例えば、２液型ウレタン接着剤を用いることができる。接着層２１０は、印刷層２０６が形成されたＯＰＥＴ層２０４の上から塗布される。接着層２１０の厚さは、接着剤の塗布量により調整される。
【００８２】
コーティング層２０８は、ＡＰＥＴ層２０２に対して接着層２１０を界面剥離させる熱可塑性樹脂から形成される。コーティング層２０８は、ＯＰＥＴ層２０４に印刷層２０６を挟んで形成された接着層２１０の上から、熱可塑性樹脂が塗布されて形成される。コーティング層２０８は、他の層と比較して非常に薄く形成されている。コーティング層２０８と接着層２１０は、ＡＰＥＴ層２０２とＯＰＥＴ層２０４とを剥離可能に結合する中間層として機能する。
【００８３】
第２の袋容器２００は、第１の袋容器１００と同様に、ＡＰＥＴ層２０２が熱溶着加工によるシーラント層として機能することにより、各面部が露出する無延伸ＰＥＴフィルム層同士において熱溶着加工により接合されて形成される。
【００８４】
第２の袋容器２００では、コーティング層２０８により接着層２１０がＡＰＥＴ層２０２に対して界面剥離することにより、ＡＰＥＴ層２０２側に接着剤等が残存することなく、ＡＰＥＴ層２０２のみを分離することができる。これにより、ＰＥＴ材料のみのＡＰＥＴ層２０２をシート材料２００ｓから分離してリサイクルすることができる。
【００８５】
本実施の形態において、コーティング層２０８と接着層２１０の２層により中間層を形成したが、中間層は、ＡＰＥＴ層２０２に残存することなく、ＡＰＥＴ層２０２とＯＰＥＴ層２０４とを剥離可能にする結合するものであれば単層であってもよし、三層以上であってもよい。
【００８６】
［第３の袋容器］
【００８７】
次に、本発明の実施形態に係る第３の袋容器３００について図５を用いて説明する。袋容器３００は、第１および第２の袋容器１００、２００と同様の形態のボックスパウチ（登録商標）であり、袋容器３００の材料となるシート材料３００ｓの層構成のみが袋容器１００、２００と異なる。したがって、以下はシート材料３００ｓの層構成のみについて説明する。
【００８８】
袋容器３００に使用される各シート材料３００ｓは、図５に示すように、ＡＰＥＴ層３０２（無延伸ＰＥＴ層）、ＡＰＥＴ層３０２に重ねられたコーティング層３０８、コーティング層３０８に重ねられた印刷層３０６、印刷層３０６に重ねられたＯＰＥＴ層３０４（延伸ＰＥＴ層）からなる。したがって、シート材料３００ｓは、ＡＰＥＴ層３０２、コーティング層３０８、印刷層３０６、ＯＰＥＴ層３０４の順に積層されている。シート材料３００ｓは、第２の袋容器２００と異なり、接着層を備えず、熱ラミネート加工により積層される。
【００８９】
第３の袋容器３００のＡＰＥＴ層３０２（無延伸ＰＥＴ層）は、第１および第２の袋容器１００、２００のＡＰＥＴ層１０２、２０２と同様に、無延伸ＰＥＴを材料として約８０μｍの厚みを有する無延伸ＰＥＴシートであり、シーラント層を形成する。
【００９０】
第３の袋容器３００のＯＰＥＴ層３０４（延伸ＰＥＴ層）は、第１および第２の袋容器１００、２００のＯＰＥＴ層１０４、２０４と同様に、無延伸ＰＥＴを材料として１２μｍの厚みを有する無延伸ＰＥＴシートであり、２軸延伸により形成され、基材層を形成する。
【００９１】
コーティング層３０８は、ＡＰＥＴ層３０２に対してインク層を界面剥離させる熱可塑性樹脂から形成される。コーティング層３０８は、ＯＰＥＴ層３０４に印刷された印刷層３０６に熱可塑性樹脂が塗布されて形成される。コーティング層は、ＰＥＴ層の密着性を向上させるアンカー効果を有していてもよい。コーティング層３０８は、他の層と比較して非常に薄い。
【００９２】
印刷層３０６は、ＯＰＥＴ層３０４にインクが印刷されて形成される。インクは、従来よく知られる、合成樹脂用のインクである。第３の袋容器３００においては、リサイクル時にインクの除去が考慮されないため、除去可能なインクに限定されない。印刷層３０６の厚さは、印刷されるインクの塗布量により調整される。
【００９３】
第３の袋容器３００のシート材料３００ｓは、無延伸ＰＥＴシートに、印刷層３０６およびコーティング層３０８を塗布された延伸ＰＥＴシートが熱ラミネート加工により積層されることにより形成される。これにより、コーティング層３０８は、ＡＰＥＴ層３０２とＯＰＥＴ層３０４とを剥離可能に結合する中間層として機能する。
【００９４】
第３の袋容器３００は、第１および第２の袋容器１００、２００と同様に、ＡＰＥＴ層３０２が熱溶着加工によるシーラント層として機能することにより、各面部が露出する無延伸ＰＥＴフィルム層同士において熱溶着加工により接合されて形成される。
【００９５】
第３の袋容器３００では、コーティング層３０８が界面剥離することにより、ＡＰＥＴ層３０２側にインクが残存することなく、ＡＰＥＴ層３０２のみを分離することができる。これにより、ＰＥＴ材料のみのＡＰＥＴ層３０２をリサイクルすることができる。熱ラミネート加工により積層したシート材料３００ｓは、接着剤により接着した場合より容易に分離することができる。ただし、コーティング層３０８は、熱ラミネート加工による積層を強固にする作用を有する。
【００９６】
［第４の袋容器］
【００９７】
次に、本発明の実施形態に係る第４の袋容器４００について図６を用いて説明する。袋容器４００は、平袋の一形態である三方袋である。三方袋は、一対の矩形のシートが開口を除いた３辺で熱溶着されて形成される。
【００９８】
袋容器絵４００は、第１の袋容器１００のシート材料１００ｓと同様の層構成を有するシート材料４００ｓが矩形に切断され、両側辺および底辺が相互に熱溶着加工により接合された接合部４８１，４８２を有する。接合部４８１，４８２は、シート材料４００ｓの露出したＡＰＥＴ層同士が直接接合されている。袋容器４００の各接合部４８１，４８２は、矩形のシート材料４００ｓの周辺に形成されるため、袋容器４００の外側から熱プレス方式により熱溶着加工されている。しかし、各接合部は、他の方式により熱溶着加工されてもよい。
【００９９】
第４の袋容器４００は、図６に示すように、開口部の付近に開口と平行に延在するチャック部４２０を備える。チャック部４２０は、シート材料４００ｓの袋容器４００の内側となるＡＰＥＴ層４０２（無延伸ＰＥＴ層）に、嵌合部４２１と被嵌合部４２２とを形成することにより設けられる。
【０１００】
嵌合部４２１は、袋容器４００の一方の正面部となるシート材料４００ｓにおいて内側となるＡＰＥＴ層４０２に直線上に延在する凸状部を形成して設けられる。また、被嵌合部４２２は、他方の正面部となるシート材料４００ｓにおいて内側となるＡＰＥＴ層４０２に直線上に延在する凹状部４２２ａを形成して設けられる。
【０１０１】
凸状部４２１ａは、凹状部４２２ａに挿入される嵌合部４２１となり、凹状部４２２ａは凸状部４２１ａを受けて保持する被嵌合部４２２となることにより、チャック部４２０が構成される。凸状部４２１ａおよび凹状部４２２ａは、シート材料４００ｓに凸状の部材および凹状の部材を熱加工により取り付けて形成される。
【０１０２】
そのような凸状の部材および凹状の部材は、ＰＥＴを主原料とするＰＥＴ材料から製作される。凸状の部材および凹状の部材は、ＰＥＴ材料単層から製作されてもよいし、ＰＥＴ材料にＰＰ（ポリプロピレン）のような材料を共押により制作してもよい。また、凸状部４２１ａおよび凹状部４２２ａは、シート材料４００ｓを金型加工等により直接加工して形成してもよい。なお、ＰＥＴ材料として柔軟性に優れた材料で、かつ低融点ポリエステルを用い、凸状の部材および凹状の部材の少なくともいずれか一方を形成すると製作が容易になる。
【０１０３】
［第５の袋容器］
【０１０４】
次に、本発明の実施形態に係る第５の袋容器５００について図７を用いて説明する。袋容器５００は、袋容器４００と同様に、平袋の一形態である三方袋である。第５の袋容器５００は、袋容器４００のチャック部４２０に代えて、開口付近に複数の折目部５３０を備える。袋容器５００は、第４の袋容器４００と構造、形状、シート材料の層構成等において同じである。以下は折目部５３０の構成のみについて説明する。
【０１０５】
第５の袋容器５００は、図７（Ａ）に示すように、開口部Ｏの付近に開口と平行に延在する折目部５３０を備える。折目部５３０部はシート材料５００ｓを罫線加工することにより形成されている。第５の袋容器５００は、折目部５３０を設けることにより開口部Ｏ付近の折り曲げが容易になり、ＰＥＴ材料のホールド性と相まって、図７（Ｂ）に示すように、開口付近を折り曲げた状態で維持できる。
【０１０６】
第５の袋容器５００は、一方の正面部となるシート材料５００ｓと、他方の正面部となるシート材料５００ｓとに複数の罫線を形成する。各正面部において複数の罫線は、相互に平行に形成されている。
【０１０７】
［第６の袋容器］
次に、本発明の実施形態に係る第６の袋容器６００について図８を用いて説明する。袋容器６００は、袋容器４００、５００と同様に、平袋の一形態である三方袋である。第６の袋容器６００は、点字部６４０を備える点で袋容器４００、５００と異なる。また、袋容器６００は、チャック部および折目部を備えない。その他、袋容器６００は、袋容器４００、５００と構造、形状、シート材料の層構成等において同じである。以下は点字部６４０の構成のみについて説明する。
【０１０８】
第６の袋容器６００は、一方のシート材料６００ｓに複数の点字凸部６４０ａからなる点字部６４０を備える。点字凸部６４０ａはシート材料６００ｓを金型加工することにより外側に突出するように形成されている。シート材料６００ｓは、ＰＥＴ材料のホールド性により、確実に点字凸部６４０ａを形成することができる。
【０１０９】
シート材料６００ｓに形成された点字部６４０は、複数の点字凸部６４０ａから１つの文字「Ａ」を形成している。しかし、点字部６４０は、複数の点字凸部６４０ａから複数の文字または文章を形成してもよい。また、従来よく知られる点字の規則にしたがって、文章を形成してもよい。点字部６４０は指で読み取ることができる。
【０１１０】
袋容器４００、５００、６００は、平袋である三方袋を例に説明したが、他の袋容器に適用してもよい。例えば、袋容器１００、２００、３００のようなガゼット袋に適用することができる。また、袋容器４００、５００、６００は、シート材料１００ｓと同様の層構成を有するシート材料について説明したが、シート材料２００ｓまたはシート材料３００ｓと同様の層構成を有するシート材料を適用してもよい。
【０１１１】
［第７の袋容器］
次に、本発明の実施形態に係る第７の袋容器７００について説明する。袋容器７００は、第１実施形態に係る袋容器１００と同様のボックスパウチ（登録商標）である。袋容器７００は、使用されるシート材料７００ｓの一部が袋容器１００のシート材料１００ｓと異なる。なお、袋容器７００は、シート材料７００ｓの一部が袋容器１００のシート材料１００ｓと異なること以外は、同様の構成とされている。したがって、以下の袋容器７００の説明では、シート材料７００ｓの層構成のみについて説明し、他の構成は詳細な説明を省略する。
【０１１２】
袋容器７００に使用されるシート材料７００ｓは、図９に示すように、シーラント層を形成する混合ＡＰＥＴ層７０２（無延伸ＰＥＴ層）と、混合ＡＰＥＴ層７０２に重ねられた基材層を形成するＯＰＥＴ層１０４（延伸ＰＥＴ層）と、ＯＰＥＴ層１０４に重ねられた印刷層１０６とから構成される多層シートである。したがって、シート材料７００ｓは、混合ＡＰＥＴ層７０２、ＯＰＥＴ層１０４、印刷層１０６の順に重ねられている。
【０１１３】
なお、シート材料７００ｓは、シート材料７００ｓを構成する積層のうち、第１実施形態の袋容器１００のシート材料１００ｓのうち、ＡＰＥＴ層１０２に代えて混合ＡＰＥＴ層７０２とされたものであり、ＯＰＥＴ層１０４、及び印刷層１０６は、第１実施形態の袋容器１００のシート材料１００ｓを構成するＯＰＥＴ層１０４、及び印刷層１０６と同様の構成である。そのため、以下のシート材料７００ｓの説明では、混合ＡＰＥＴ層７０２について説明し、ＯＰＥＴ層１０４及び印刷層１０６については第１実施形態の説明において用いた符号と同一の符号を用いて説明し、詳細な説明は省略する。
【０１１４】
シーラント層となる混合ＡＰＥＴ層７０２は、グリコール変性ポリエチレンテレフタレート材料とＡＰＥＴ材料とを混合して成形されるＰＥＴ層を材料として、約８０μｍの厚みを有する無延伸ＰＥＴシートである。なお、グリコール変性ポリエチレンテレフタレート（いわゆるＧＰＥＴ）は、ポリエステルに、エチレングリコールの一定含量をシクロヘキサンジメタノール（ＣＨＤＭ）で代替した、グリコール変性ポリエステルである。ＰＥＴ材料の融点は２５０〜２８０℃程度であるが、ＡＰＥＴやＧＰＥＴ等の無延伸ＰＥＴは、比較的低温で熱溶着可能であることが知られており、熱溶着加工されるシーラント層として用いることができる。
【０１１５】
本実施形態の混合ＡＰＥＴ層７０２は、例えばＡＰＥＴをリサイクルして得られたペレットにＧＰＥＴの材料を、所定の割合で混合し、融解した後に成形して得ることができる。すなわち、ＧＰＥＴの混合比率を適宜調整して、リサイクルの無延伸ＰＥＴシートを成形することができる。なお、ＰＥＴのリサイクルにおいて、ペレットに限らず、フレーク等の種々の状態のＰＥＴ材料からＰＥＴシートを成形することができる。
【０１１６】
ところで、第１実施形態の袋容器１００では、ＡＰＥＴ層１０２とＯＰＥＴ層１０４とが熱ラミネーション加工される際に熱履歴が加えられる。さらに、熱ラミネーション加工後に袋容器１００として成形される際に、シール性（ヒートシール性）が弱くなるといった問題があった。ここで、ＡＰＥＴ層１０２に代えて混合ＡＰＥＴ層７０２を採用すると、熱履歴によると推測されるシール性の低下が軽減されるとの知見が得られた。そのため、ＡＰＥＴ層１０２に代えて混合ＡＰＥＴ層７０２を採用した本実施形態の袋容器７００は、リサイクル可能としつつ、これに加えて良好なシール性を実現することができる。
【０１１７】
なお、本実施形態では、第１実施形態の袋容器１００のシート材料１００ｓのうち、ＡＰＥＴ層１０２に代えて混合ＡＰＥＴ層７０２とした例を示したが、第２実施形態の袋容器２００、第３実施形態の袋容器３００、第４実施形態の袋容器４００、第５実施形態の袋容器５００、及び第６実施形態の袋容器６００においても、ＡＰＥＴ層に代えて混合ＡＰＥＴ層を採用することができる。
【０１１８】
例えば、図１０に示すとおり、第２実施形態の袋容器２００に使用されるシート材料２００ｓのうち、ＡＰＥＴ層２０２に代えて混合ＡＰＥＴ層８０２としたシート材料８００ｓを用いて袋容器２００を形成してもよい。また、例えば、図１１に示すとおり、第３実施形態の袋容器３００に使用されるシート材料３００ｓのうち、ＡＰＥＴ層３０２に代えて混合ＡＰＥＴ層９０２としたシート材料９００ｓを用いて袋容器３００を形成してもよい。これらの構成により、リサイクル可能としつつ、これに加えて良好なシール性を実現した袋容器を提供することができる。
【０１１９】
［第１のリサイクル方法］
【０１２０】
本発明の実施形態に係る第１のリサイクル方法Ｓ１について、図１２を用いて説明する。第１のリサイクル方法Ｓ１は、第１の袋容器１００をリサイクルする工程について説明する。
【０１２１】
なお、以下の説明では、袋容器１００をリサイクルする工程を例に挙げて説明するが、本実施形態の第１のリサイクル方法Ｓ１は、例えば、袋容器７００をリサイクルする方法として用いてもよい。
【０１２２】
第１のリサイクル方法Ｓ１は、袋容器１００をシート材料１００ｓに展開する工程（Ｓ１‐１）と、展開されたシート材料１００ｓをチップ片に粉砕する工程（Ｓ１‐２）と、粉砕されたチップ片からインクを除去する工程（Ｓ１‐３）と、インクを除去されたチップ片を洗浄および脱水する工程（Ｓ１‐４）と、洗浄および脱水されたチップ片をペレットに加工する工程（Ｓ１‐５）と、加工されたペレットをＰＥＴ材料として再利用するリサイクル工程（Ｓ１−６）とを含む。
【０１２３】
まず、袋容器１００をシート材料１００ｓに展開する工程（Ｓ１‐１）では、使用済みの袋容器１００をシート材料１００ｓに展開する。具体的には、袋容器１００のヒートシールされた接合部１８１、１８２、１８３を剥がし、折目１９１、１９２を伸ばすことにより、袋容器１００を複数のシート材料１００ｓに展開する（図２を参照）。
【０１２４】
次いで、展開されたシート材料１００ｓをチップ片に粉砕する工程（Ｓ１‐２）では、シート材料１００ｓを、従来よく知られる破砕機に投入してチップ片に粉砕する。
【０１２５】
次いで、粉砕されたチップ片からインクを除去する工程（Ｓ１‐３）では、強アルカリ性の溶液によりチップ片からインクを除去して、ＰＥＴ材料のみからなるチップ片を取り出すことができる。なお、チップ片を構成するＡＰＥＴ層およびＯＰＥＴ層は、アルカリの薬品に対して比較的強い耐性を有し、リサイクル困難とならない程度にチップ片の表面の変質を抑制されている。
【０１２６】
ここで、チップ片からインクを除去する工程（Ｓ１−３）は、ＯＰＥＴ層とインクの間に強アルカリ性の溶液を浸透させる浸透ステップ（Ｓ１−３−１）と、例えば水に漬けて攪拌し、インクをＯＰＥＴ層から剥離させる剥離ステップ（Ｓ１−３−２）とを含んでもよい。
【０１２７】
次いで、インクを除去されたチップ片を洗浄および脱水する工程（Ｓ１‐４）では、ＰＥＴ材料のみからなるチップ片を、従来よく知られる洗浄装置に投入してチップ片を洗浄し、洗浄したチップ片を、従来よく知られる分別装置に投入してチップ片のみ分別し（異物を除去し）、分別したチップ片を、従来よく知られる脱水機に投入してチップ片に付着している水分を完全に除去する。
【０１２８】
このとき、チップ片からインクを除去する工程（Ｓ１−３）が、浸透ステップ（Ｓ１−３−１）と剥離ステップ（Ｓ１−３−２）とに分かれる場合は、各ステップで異なる溶液を使用することができ、それぞれのステップで溶液を再利用することができる。また、浸透ステップ（Ｓ１−３−１）で用いる強アルカリ性の溶液が洗浄および脱水する工程（Ｓ１−４）において用いる水などの洗浄媒体に混入しないため、こうした洗浄媒体を回収して再利用することができる。
【０１２９】
次いで、洗浄および脱水されたチップ片をペレットに加工する工程（Ｓ１‐５）では、洗浄および脱水されたチップ片を、従来よく知られる造粒機に投入してペレットに加工する。このとき、チップ片はＰＥＴ材料のみから構成されており、また、チップ片は異物を含まないため、ペレットはＰＥＴ材料のみを含む。
【０１３０】
次いで、加工されたペレットをＰＥＴ材料として再利用するリサイクル工程（Ｓ１−６）では、加工されたペレットを、従来よく知られたＰＥＴシート製造装置に投入し、ＰＥＴ材料を溶融後に成形してＰＥＴシートを製造する。
【０１３１】
第１のリサイクル方法Ｓ１について第１の袋容器１００を対象に説明してきた。しかし、第１のリサイクル方法Ｓ１は、印刷層がシート材料の少なくとも一方の面に露出しており、接合部がヒートシールにより接合され、かつシート材料が積層に接着剤を用いないような袋容器であれば、他の袋容器に適用されてもよい。
【０１３２】
また、第１のリサイクル方法Ｓ１は、インクを除去したＰＥＴ材料を取得できれば、工程を省略したり、工程を追加したり、工程の順序を変更してもよく、例えば、インクを除去した後に、チップ片に粉砕してもよい。例えば、袋容器をシート材料に展開する工程を省略し、袋容器形状のシート材料を直接、チップ片に粉砕してしてもよい。
【０１３３】
なお、袋容器１００にインクが印刷されないときは、シート材料１００ｓをチップ片に粉砕する工程（Ｓ１−２）を経た後、そのまま、直接チップ片をペレットに加工する工程（Ｓ１−５）に進めばよい。
【０１３４】
このときは、同じポリエチレンテレフタレート（ＰＥＴ）を原料とするＡＰＥＴ層１０２とＯＰＥＴ層１０４とを再生し、かつ、これらはポリエチレンテレフタレート（ＰＥＴ）以外の材料を用いずに、熱ラミネーション加工により積層されているため、単一の原料により構成される袋容器１００から、同じ単一の原料へとそのままリサイクルすることができる。したがって、このときの袋容器１００によれば、シーラント層であるＡＰＥＴ層を含む多層のシート材料から形成されていながらも、リサイクル容易な袋容器を提供することができる。
【０１３５】
［第２のリサイクル方法］
【０１３６】
本発明の実施形態に係る第２のリサイクル方法Ｓ２について、図１３を用いて説明する。第２のリサイクル方法Ｓ２は、第２の袋容器２００をリサイクルする工程について説明する。
【０１３７】
なお、以下の説明では、袋容器２００をリサイクルする工程を例に挙げて説明するが、本実施形態の第２のリサイクル方法Ｓ２は、例えば、袋容器８００をリサイクルする方法として用いてもよい。
【０１３８】
第２のリサイクル方法Ｓ２は、袋容器２００をシート材料２００ｓに展開する工程（Ｓ２‐１）と、展開されたシート材料２００ｓからＡＰＥＴ層２０２を分離する工程（Ｓ２‐２）と、分離されたＡＰＥＴ層２０２をチップ片に粉砕する工程（Ｓ２‐３）と、粉砕されたチップ片を洗浄および脱水する工程（Ｓ２‐４）と、洗浄および脱水されたチップ片をペレットに加工する工程（Ｓ２‐５）と、加工されたペレットをＰＥＴ材料として再利用するリサイクル工程（Ｓ２−６）とを含む。
【０１３９】
まず、袋容器２００をシート材料２００ｓに展開する工程（Ｓ２‐１）では、使用済みの袋容器２００をシートに展開する。具体的には、袋容器２００のヒートシールされた接合部２８１、２８２、２８３を剥がし、折目２９１、２９２を伸ばすことにより、袋容器２００がシート材料２００ｓに展開される。
【０１４０】
次いで、展開されたシート材料２００ｓからＡＰＥＴ層２０２を分離する工程（Ｓ２‐２）では、展開されたシート材料２００ｓからＡＰＥＴ層２０２が分離される。具体的には、シート材料２００ｓをＡＰＥＴ層２０２側とＯＰＥＴ層２０４側との相対する方向に引っ張ることにより、ＡＰＥＴ層２０２がシート材料２００ｓから分離される。このとき、コーティング層２０８の作用により接着層２１０がＡＰＥＴ層２０２に対して界面剥離する。これにより、ＡＰＥＴ層２０２に接着剤やインクが残留することなく、ＡＰＥＴ層２０２のみを分離できる。
【０１４１】
次いで、分離されたＡＰＥＴ層２０２をチップ片に粉砕する工程（Ｓ２‐３）では、分離されたＡＰＥＴ層２０２を従来よく知られる破砕機にしてチップ片に粉砕する。このとき、ＡＰＥＴ層２０２には接着剤やインクの残存がなく、チップ片はＰＥＴ材料のみからなる。
【０１４２】
次いで、粉砕されたチップ片を洗浄および脱水する工程（Ｓ２‐４）では、ＰＥＴ材料のみからなるチップ片を、従来よく知られる洗浄装置に投入してチップ片を洗浄し、洗浄したチップ片を、従来よく知られる分別装置に投入してチップ片のみ分別し（異物を除去し）、分別したチップ片を従来よく知られる脱水機に投入してチップ片に付着している水分を完全に除去する。
【０１４３】
次いで、洗浄および脱水されたチップ片をペレットに加工する工程（Ｓ２‐５）では、洗浄および脱水されたチップ片を、従来よく知られる造粒機に投入してペレットに加工する。このとき、チップ片はＰＥＴ材料のみから構成されており、また、チップ片は異物を含まないため、ペレットはＰＥＴ材料のみを含む。そして、加工されたペレットは、ＰＥＴ材料として再利用される。
【０１４４】
次いで、加工されたペレットをＰＥＴ材料として再利用するリサイクル工程（Ｓ２−６）では、加工されたペレットを、従来よく知られたＰＥＴシート製造装置に投入し、ＰＥＴ材料を溶融後に成形してＰＥＴシートを製造する。
【０１４５】
上記したリサイクル方法は、シート材料を適切にリサイクルできれば、各工程に対して、順序の変更、追加、削除してもよい。例えば、シート材料を展開することなく粉砕したり、シート材料のままインクを除去した後にシート材料を粉砕するようにしてもよい。
【０１４６】
第２のリサイクル方法Ｓ２は第２の袋容器２００を対象に説明してきた。しかし、第２のリサイクル方法Ｓ２は、ＡＰＥＴ層２０２のみを分離できれば、他の袋容器にも適用できる。例えば、第３の袋容器３００は、熱ラミネートにより積層されているＡＰＥＴ層３０２のみを分離することができ、第２のリサイクル方法Ｓ２を適用することができる。特に、第３の袋容器３００は、熱ラミネートによりＡＰＥＴ層３０２が積層されているため、ＡＰＥＴ層３０２の分離が容易となり、リサイクルに適した袋容器といえる。また、第２のリサイクル方法Ｓ２は、ＡＰＥＴシート（ＡＰＥＴ層）を分離してＰＥＴ材料として再利用できれば、工程を省略したり、工程を追加したり、工程の順序を変更してもよい。
【０１４７】
［ラミネートシステムおよびラミネート方法］
【０１４８】
次に、本発明の実施形態に係るラミネート方法Ｒについて、図１４及び図１５を用いて説明する。ラミネート方法Ｒは、ラミネートシステム１により行われ、第１の袋容器のシート材料１００ｓを形成する例について説明する。
【０１４９】
なお、以下の説明では、第１実施形態の袋容器１００のシート材料１００ｓを形成する場合を例に挙げて説明するが、本実施形態のラミネート方法Ｒ及びラミネートシステム１は、例えば、袋容器７００のシート材料７００ｓを形成するものとして用いてもよい。
【０１５０】
ラミネートシステム１は、ＡＰＥＴシート１２ｓの原反１２を装着され、原反１２からＡＰＥＴシート１２ｓを送り出す第１の送出装置２０と、ＯＰＥＴシート１４ｓの原反１４を装着され、原反１４からＯＰＥＴシート１４ｓを送り出す第２の送出装置３０と、ＡＰＥＴシート１２ｓとＯＰＥＴシート１４ｓとを貼り合わせるラミネート装置４０と、第１および第２の送出装置２０、３０から送り出されたＰＥＴシートをラミネート装置４０に案内するガイド５０と、ラミネート装置４０によりラミネートされたシート材料１００ｓを巻き取る巻取装置６０とを備える。
【０１５１】
第１の送出装置２０に装着される原反１２に巻かれるＡＰＥＴシート１２ｓは、無延伸ＰＥＴを材料として約８０μｍの厚みを有する無延伸ＰＥＴシートである。また、第２の送出装置３０に装着される原反１４に巻かれるＯＰＥＴシート１４ｓは、延伸ＰＥＴを材料として１２μｍの厚みを有する延伸ＰＥＴシートである。また、ＯＰＥＴシート１４ｓは、ＡＰＥＴシート１２ｓが積層される面と反対側の面に印刷層１０６が形成されている。
【０１５２】
ラミネート装置４０は、ゴムローラ４２と金属ローラ４４とを備え、ゴムローラ４２は、ＡＰＥＴシート１２ｓ側からＡＰＥＴシート１２ｓを金属ローラ側４４に向けて押圧しながら回転し、金属ローラ４４は、ＯＰＥＴシート１４ｓ側からＯＰＥＴシート１４ｓをゴムローラ４２側に押圧しながら回転することにより、ＡＰＥＴシート１２ｓとＯＰＥＴシート１４ｓとをラミネートする。ゴムローラ４２と金属ローラ４４の押圧力および回転速度は、ラミネート条件として適宜調整できる。
【０１５３】
ラミネート装置４０は、ゴムローラ４２および金属ローラ４４の少なくともいずれか一方を加熱可能に構成されている。したがって、ラミネート装置４０は、ＡＰＥＴシート１２ｓとＯＰＥＴシート１４ｓとを加熱しながら積層、すなわち熱ラミネートすることができる。ゴムローラ４２および金属ローラ４４の少なくともいずれか一方を加熱する温度は、ラミネート条件として適宜調整できる。
【０１５４】
ガイド５０は、第１および第２の送出装置２０、３０から送り出されるＡＰＥＴシート１２ｓおよびＯＰＥＴシート１４ｓを重ねるようにラミネート装置４０に案内する。また、巻取装置６０は、シート材料１００ｓを所定の張力をかけながら巻き取る。第１および第２の送出装置２０、３０の送り速度および巻取装置６０の巻き取り速度を調整することで、ラミネート速度は、ラミネート条件として適宜調整できる。
【０１５５】
本発明の実施形態に係るラミネート方法Ｒは、図１５に示すように、ＡＰＥＴシート１２ｓの原反１２およびＯＰＥＴシート１４ｓの原反１４を準備する準備工程（Ｒ−１）と、準備されたＡＰＥＴシート１２ｓおよびＯＰＥＴシート１４ｓをラミネート装置４０でラミネートする熱ラミネート工程（Ｒ−２）と、ラミネートされたシート材料１００ｓを巻取装置６０により巻き取る巻取工程（Ｒ−３）とを含む。
【０１５６】
準備工程（Ｒ−１）では、原反１２、１４を準備し、第１および第２の送出装置２０、３０に装着する。さらに、原反１２、１４からＡＰＥＴシート１２ｓとＯＰＥＴシート１４ｓとがガイド５０を介してラミネート装置４０に送り出す。
【０１５７】
熱ラミネート工程（Ｒ−２）では、第１および第２の送出装置２０、３０から送り出されたＡＰＥＴシート１２ｓとＯＰＥＴシート１４ｓとを重なるようにガイド５０によりラミネート装置４０に案内する（Ｒ−２１）。さらに、案内されてラミネート装置４０に重ねられて到達したＡＰＥＴシート１２ｓとＯＰＥＴシート１４ｓをラミネート装置４０のゴムローラ４２と金属ローラ４４とで挟み、加熱しながら押圧する（Ｒ−２２）。加熱および押圧されて積層されたシート材料１００ｓをゴムローラ４２および金属ローラ４４の回転により送る（Ｒ−２３）。
【０１５８】
巻取工程（Ｒ１−３）では、熱ラミネートされたシート材料１００ｓを所定の速度および張力で巻き取る。本実施形態において、巻取装置６０は、シート材料１００ｓのＡＰＥＴシート１２ｓが外側となるようにシート材料を巻き取る。しかし、巻取装置６０は、シート材料１００ｓのＡＰＥＴシート１２ｓが内側、すなわちＯＰＥＴシート１４ｓが外側となるようにシート材料を巻き取ってもよい。
【０１５９】
シート材料１００ｓを巻き終えたシート材料１００ｓの原反は、例えば、特開２０１１−６７９９７に記載された製袋機に投入されてボックスパウチ（登録商標）が製造される。
【０１６０】
本実施形態において、ラミネート装置４０は、金属ローラ４４のみが加熱され、ゴムローラ４２は加熱されない。これにより、シート材料１００ｓは、ＯＰＥＴシート１４ｓ側のみから加熱されて積層される。これにより、ＡＰＥＴシート１２ｓが加熱されることを抑制される。これにより、袋容器を形成する際に、ＡＰＥＴシート１２ｓが熱溶着前に熱履歴を受けることにより熱溶着が困難になることを防止できる。
【０１６１】
ＡＰＥＴシート１２ｓとＯＰＥＴシート１４ｓとを加熱する温度は、１１０℃以上、かつ、１４０℃未満が好ましい。１１０℃よりも低く、特に１００℃未満のときは、ＡＰＥＴシート１２ｓとＯＰＥＴシート１４ｓとが十分に貼り合わされず、かつ、ラミネートが不十分となる。また、１４０℃以上のときは、シートに皴が生じることもある。
【０１６２】
また、ＡＰＥＴシート１２ｓとＯＰＥＴシート１４ｓとを加熱する温度は、１１０℃以上、かつ、１４０℃未満の範囲の内でも、できるだけ低い温度であることがより好ましく、特に、加熱する温度は、１１０℃〜１２０℃の範囲であることが望ましい。温度が低ければその分熱履歴を受けにくく、袋容器を形成するための熱溶着が容易なためである。
【０１６３】
なお、このラミネート方法Ｒは、ＯＰＥＴシート１４ｓに印刷層が形成されない場合にも適用することができ、その場合でも、印刷層１０６が形成される場合と同様に、ＡＰＥＴシート１２ｓが加熱されることを抑制されることによって、ＡＰＥＴシート１２ｓが熱溶着前に熱履歴を受けることにより熱溶着が困難になることを防止できる。
【産業上の利用可能性】
【０１６４】
本発明は、ＰＥＴ材料により構成された袋容器に利用できる。
【符号の説明】
【０１６５】
１        ラミネートシステム
１２      ＡＰＥＴシートの原反
１２ｓ    ＡＰＥＴシート
１４      ＯＰＥＴシートの原反
１４ｓ    ＯＰＥＴシート
２０      第１の送出装置
３０      第２の送出装置
４０      ラミネート装置
４２      ゴムローラ
４４      金属ローラ
５０      ガイド
６０      巻取装置
１００    第１の袋容器
１００ｓ  シート材料
１０２    ＡＰＥＴ層（無延伸ＰＥＴ層）
１０４    ＯＰＥＴ層（延伸ＰＥＴ層）
１０６    印刷層
１２０    正面部
１４０    底面部
１６０    側面部
１８１    第１の接合部
１８２    第２の接合部
１８３    第３の接合部
１９１    第１の折目
１９２    第２の折目
２００    第２の袋容器
２００ｓ  シート材料
２０２    ＡＰＥＴ層（無延伸ＰＥＴ層）
２０４    ＯＰＥＴ層（延伸ＰＥＴ層）
２０６    印刷層
２０８    コーティング層
２１０    接着層
３００    第３の袋容器
３００ｓ  シート材料
３０２    ＡＰＥＴ層（無延伸ＰＥＴ層）
３０４    ＯＰＥＴ層（延伸ＰＥＴ層）
３０６    印刷層
３０８    コーティング層
４００    第４の袋容器
４００ｓ  シート材料
４２０    チャック部
４２１    嵌合部
４２２    被嵌合部
５００    第５の袋容器
５００ｓ  シート材料
５３０    折目部
６００    第６の袋容器
６００ｓ  シート材料
６４０    点字凸部
７００    袋容器    
７０２    混合ＡＰＥＴ層（無延伸ＰＥＴ層）
８００    袋容器    
８０２    混合ＡＰＥＴ層（無延伸ＰＥＴ層）
９００    袋容器    
９０２    混合ＡＰＥＴ層（無延伸ＰＥＴ層）
【図１】
2020183252.tif 000003
【図２】
2020183252.tif 000004
【図３】
2020183252.tif 000005
【図４】
2020183252.tif 000006
【図５】
2020183252.tif 000007
【図６】
2020183252.tif 000008
【図７】
2020183252.tif 000009
【図８】
2020183252.tif 000010
【図９】
2020183252.tif 000011
【図１０】
2020183252.tif 000012
【図１１】
2020183252.tif 000013
【図１２】
2020183252.tif 000014
【図１３】
2020183252.tif 000015
【図１４】
2020183252.tif 000016
【図１５】
2020183252.tif 000017